СПОСОБ ЗАДЕЛКИ ВЕРТИКАЛЬНЫХ МЕЖПАНЕЛЬНЫХ ШВОВ СТЕНОВЫХ ПАНЕЛЕЙ И КОМПОЗИЦИЯ ДЛЯ ОСУЩЕСТВЛЕНИЯ СПОСОБА
METHOD TO CLOSE VERTICAL PANEL-TO-PANEL SEAMS OF WALL PANELS AND COMPOSITION TO IMPLEMENT METHOD

Изобретение относится к строительным конструкциям, в частности к способам изоляции межпанельных швов с применением строительных растворов, и может найти применение для заделки вертикальных межпанельных швов стеновых панелей.
Известен способ восстановления герметизации и теплоизоляции межпанельных швов (пат. РФ №2367748, МПК Е04В 1/62, 1/68, от 17.10.2007 г., опубл. 27.04.2009 г.).
Согласно способу, швы заполняют монтажной пеной, а на наружную поверхность наносят слой герметика.
Известен способ заделки вертикального стыка наружных стеновых панелей (заявка РФ №2005112184, МПК Е04В 1/38, 1/684, от 22.04.2005 г., опубл. 27.10.2006 г.).
Вертикальный стык герметизируют нетканым материалом и бутилкаучуковым герметиком, помещая в стык чулок из нетканого материала, наполненный монтажной пеной, и между ним и стеновой панелью размещают указанный герметик.
Известна композиция для герметизации межпанельных швов (пат. РФ №2157351, МПК С04В 26/02, Е04В 1/76, от 01.04.1999 г., опубл. 10.10.2000 г.).
В составе композиции использованы синтетический каучук, полимерные латексы, наполнитель, антиоксиданты и пр.
Техническими задачами изобретения, решаемыми авторами, являются создание надежного способа заделки вертикальных межпанельных швов при низких температурах окружающей среды за счет нагревания композиции для заделки шва и создание высокоподвижной, прочной композиции за счет подбора количественного соотношения ингредиентов, входящих в ее состав.
Поставленная задача достигается тем, что в способе заделки вертикальных межпанельных швов стеновых панелей при низкой температуре окружающей среды, включающем установку опалубки, заливку композиции в опалубку, согласно изобретению монтажные петли каждой предыдущей и последующей панелей скрепляют по высоте арматурным стержнем, пропускают сквозь них две ветви гибкого ТЭНа, каждую из которых связывают с каждой парой скрепленных петель, при этом ветви ТЭНа подключают к электронагревательному устройству, длину ТЭНа выбирают соответствующей, по меньшей мере, двум длинам шва, а расстояние между ветвями ТЭНа, стенками опалубки и стенками шва обеспечивают не менее 10 мм, при этом опалубку устанавливают по всей высоте шва, сверху заливают композицию, включают электронагревательное устройство.
Скрепление монтажных петель каждой предыдущей и последующей панелей арматурным стержнем обеспечивают надежную связь торцов панелей, предотвращая их взаимное смещение.
Размещение гибкого ТЭНа между скрепленными петлями с закреплением на каждой паре петель обеспечивает его надежную фиксацию без опасности соприкосновения его ветвей.
Связь гибкого ТЭНа с входом и выходом электронагревательного устройства обеспечивает подачу электропитания.
Соответствие длины ТЭНа, по меньшей мере, двум длинам шва оптимально для достижения требуемой температуры, для прогрева композиции.
Выполнение расстояния между ветвями ТЭНа, стенками опалубки и стенками шва не менее 10 мм является необходимым и достаточным для прогрева композиции и одновременно исключает перегорание ТЭНа, за счет исключения его контакта с опалубкой и стенками шва.
В композиции для заделки вертикального шва стеновых панелей при низкой температуре окружающей среды, содержащей портландцемент, песок, связующее, армирующие волокна, пластификатор, согласно изобретению соотношение ингредиентов составляет по отношению мас.%: портландцемент 30-60, песок 39-70, связующее 0,05-0,4, армирующие волокна 0,1-0,2, пластификатор 0,05-0,2.
Выбранное соотношение ингредиентов позволяет получить прочную, высокоподвижную композицию.
Пример 1
При соотношении ингредиентов в композиции: портландцемент 60, песок 39,55 связующее 0,05, армирующие волокна 0,2, пластификатор 0,2, композиция из-за большого содержания портландцемента при высыхании имеет большую усадку, обладает высоким трещинообразованием.
Пример 2
При соотношении ингредиентов в композиции: портландцемент 50, песок 49,35 связующее 0,3, армирующие волокна 0,15, пластификатор 0,2, композиция обладает высокой прочностью, не дает усадки при высыхании дает минимальную усадку, трещиностойкая.
Пример 3
При соотношении ингредиентов в композиции: портландцемент 30, песок 69,4 связующее 0,4, армирующие волокна 0,1, пластификатор 0,1, композиция обладает малой прочностью, велико время набора прочности при высыхании.
В результате проведенных патентных исследований не выявлено аналогичных технических решений, характеризуемых заявляемой совокупностью признаков, что позволяет сделать вывод, что заявляемое техническое решение обладает «новизной» и «изобретательским уровнем», может найти применение в промышленности, т.е. является «промышленно применимым».
Сущность изобретения поясняется чертежами, где на фиг.1 представлен вертикальный межпанельный шов панелей в разрезе; на фиг.2 - вид сверху на фиг.1.
Сущность способа заделки вертикальных межпанельных швов стеновых панелей заключается в следующем.
Способ заделки вертикальных межпанельных швов стеновых панелей при низкой температуре окружающей среды включает установку опалубки 1, заливку композиции в опалубку, монтажные петли 2 каждой предыдущей 3 и последующей панелей 4 скрепляют арматурным стержнем 5, пропускают сквозь них две ветви гибкого ТЭНа 6, каждую из которых связывают с каждой парой скрепленных петель, при этом ветви ТЭНа подключают к электронагревательному устройству 7 (показано условно), длину ТЭНа выбирают соответствующей, по меньшей мере, двум длинам шва, а расстояние между ветвями ТЭНа 6, стенками опалубки и стенками шва обеспечивают не менее 10 мм, при этом опалубку 1 устанавливают по всей высоте шва, сверху заливают композицию, включают нагревательное устройство 7.
Способ осуществляют следующим образом. При возведении стеновых конструкций зданий и сооружений в условиях низких температур монтажные петли 2 каждой предыдущей 3 и последующей 4 панелей скрепляют по высоте арматурным стержнем 5, пропускают сквозь них две ветви гибкого ТЭНа 6, каждую из которых связывают с каждой парой скрепленных петель 2, ветви ТЭНа подключают к электронагревательному устройству 7, длину ТЭНа выбирают соответствующей, по меньшей мере, двум длинам шва, а расстояние между ветвями ТЭНа, стенками опалубки 1 и стенками шва обеспечивают не менее 10 мм, при этом опалубку 1 устанавливают по всей высоте шва, сверху заливают композицию, включают нагревательное устройство 7.
Сущность композиции для заделки межпанельного вертикального шва стеновых панелей заключается в следующем.
Композиция для заделки вертикального шва стеновых панелей при низкой температуре окружающей среды содержит, портландцемент, песок, связующее, армирующие волокна, пластификатор, соотношение ингредиентов составляет по отношению мас.%: портландцемент 30-60, песок 39-70, связующее 0,05-0,4, армирующие волокна 0,1-0,2, пластификатор 0,05-0,2.
Выбранное соотношение ингредиентов позволяет получить прочную, высокоподвижную композицию.
Композицию изготавливают следующим образом.
Каждый из компонентов дозируют в дозаторах, перемешивают, полученную смесь разбавляют водой для получения смеси нужной консистенции.
Таким образом, заявляемый способ заделки межпанельного вертикального шва стеновых панелей надежен, состав и количественное соотношение ингредиентов заявляемой композиции для заделки шва обладают прочностью и высокой подвижностью.